(57)【要約】【課題】安価で意匠性が高く、艶感のある化粧鋼板を提供する。【解決手段】化粧鋼板１の基材を構成する鋼板１１と、前記鋼板の一方の主面に設けられたヘアラインを有するめっき層１２であって、前記ヘアラインに対する直角方向の表面粗さＲａが０．１〜１．０μｍであるめっき層１２と、前記樹脂層の表面に設けられた透光性を有する接着剤層１４と、前記接着剤層の表面に設けられた透光性を有するフィルム層１５と、を備える。【選択図】図３
0003192959.tif 000002
【実用新案登録請求の範囲】
【請求項１】
化粧鋼板の基材を構成する鋼板と、
前記鋼板の一方の主面に設けられたヘアラインを有するめっき層であって、前記ヘアラインに対する直角方向の表面粗さＲａが０．１〜１．０μｍであるめっき層と、
前記めっき層の表面に設けられた透光性を有する接着剤層と、
前記接着剤層の表面に設けられた透光性を有するフィルム層と、を備える化粧鋼板。
【請求項２】
前記フィルム層を構成するフィルムの破断伸度が、１０％以上である請求項１に記載の化粧鋼板。
【請求項３】
前記フィルム層の厚さが、１２μｍ〜１５０μｍである請求項１又は２に記載の化粧鋼板。
【請求項４】
前記フィルム層の表面に、樹脂材料からなる保護層をさらに備える請求項１〜３のいずれか一項に記載の化粧鋼板。
【請求項５】
前記めっき層の表面と前記接着剤層との間に光透性を有する樹脂層をさらに備える請求項１〜４いずれか一項に記載の化粧鋼板。
【請求項６】
前記鋼板の他方の主面に設けられ、前記めっき層を構成する材料と同じ材料からなる裏面めっき層と、
前記裏面めっき層の表面に設けられた裏面樹脂層と、をさらに備える請求項１〜５いずれか一項に記載の化粧鋼板。
【請求項７】
前記めっき層は、亜鉛系、錫系又はニッケル系のめっき材料からなり、
前記フィルム層は、ポリエチレンテレフタレート系、アクリル系、ポリブチレンテレフタレート系又は塩化ビニル系の樹脂材料からなる請求項１〜６のいずれか一項に記載の化粧鋼板。
【考案の詳細な説明】
【技術分野】
【０００１】
本考案は、ヘアライン外観を有する化粧鋼板に関する。
【背景技術】
【０００２】
冷蔵庫、洗濯機その他の電気製品、建築物、車両などの各種製品に意匠性を付与するために、それらの内装材、外装材又は表層材に、ヘアライン加工を施したステンレス鋼製化粧鋼板が採用されることがある。ところが、ステンレス鋼材は高価なため、これに代わる安価なヘアライン外観を有する化粧鋼板として、亜鉛系合金めっき鋼材にヘアライン加工をしたのちクリア塗装を施すものが知られている（特許文献１及び２）。
【先行技術文献】
【特許文献】
【０００３】
【特許文献１】特開２００６−１２４８２４号公報
【特許文献２】特開２００７−１３１９０６号公報
【考案の概要】
【考案が解決しようとする課題】
【０００４】
しかしながら、上記従来の化粧鋼板では最表層にクリア塗料を塗布するため、塗料を塗布したときは平滑で艶があるが、加工を加えると白化する（塗膜の白化現象）。その結果、化粧鋼板の艶感（光沢性）が低下するという問題がある。
【０００５】
本考案の目的は、安価で意匠性が高く、艶感のある化粧鋼板を提供することである。
【課題を解決するための手段】
【０００６】
本考案者らは、上記目的を達成すべく鋭意検討した結果、化粧鋼板の基材を構成する鋼板の一方の主面に、直角方向の表面粗さＲａが０．１〜１．０μｍであるヘアラインを有するめっき層を設け、この上に、透光性を有するフィルムを透光性を有する接着剤層により接着することにより、上記目的を達成できることを見出し、本考案を完成させるに至った。
【０００７】
すなわち、本考案によれば、化粧鋼板の基材を構成する鋼板と、前記鋼板の一方の主面に設けられたヘアラインを有するめっき層であって、前記ヘアラインに対する直角方向の表面粗さＲａが０．１〜１．０μｍであるめっき層と、前記めっき層の表面に設けられた透光性を有する接着剤層と、前記接着剤層の表面に設けられた透光性を有するフィルム層と、を備える化粧鋼板が提供される。
【０００８】
本考案において、前記フィルム層を構成するフィルムの破断伸度は、１０％以上であることがより好ましい。また本考案において、前記フィルム層の厚さは、１２μｍ〜１５０μｍであることがより好ましい。さらに本考案において、前記フィルム層の表面に、樹脂材料からなる保護層をさらに備えてもよい。
また、本考案において、前記めっき層の表面と前記接着剤層との間に光透性を有する樹脂層をさらに備えてもよい。
【０００９】
また本考案において、前記鋼板の他方の主面に設けられ、前記めっき層を構成する材料と同じ材料からなる裏面めっき層と、前記裏面めっき層の表面に設けられた裏面樹脂層と、をさらに備えてもよい。
【００１０】
また本考案において、前記めっき層は、亜鉛系、錫系又はニッケル系のめっき材料を例示することができ、前記フィルム層は、ポリエチレンテレフタレート系、アクリル系、ポリブチレンテレフタレート系又は塩化ビニル系の樹脂材料を例示することができ、前記樹脂層及び前記裏面樹脂層は、アクリル系、ポリエステル系又はウレタン系の樹脂材料を例示することができ、前記接着剤層は、アクリル系、ポリエステル系又はウレタン系の樹脂材料を例示することができる。
【考案の効果】
【００１１】
本考案によれば、透光性を有するフィルム層を有するので白化現象の発生が抑制され、その結果、安価で意匠性が高く、しかも艶感のある化粧鋼板を提供することができる。
【図面の簡単な説明】
【００１２】
【図１】本考案に係る化粧鋼板を適用した冷蔵庫の一実施の形態を示す斜視図である。
【図２】図１のII-II線に沿う断面図である。
【図３】本考案の化粧鋼板の一実施の形態であって図２のIII部の拡大断面図である。
【考案を実施するための形態】
【００１３】
以下、図面に基づいて本考案の一実施の形態について説明する。本考案に係る化粧鋼板は、取付対象物の形状に応じた外形形状に加工される。取付対象物としては、ヘアライン外観を必要とするものであれば特に限定されず、冷蔵庫、洗濯機その他の電気製品、建築物、車両などの各種製品を例示することができ、それら取付対象物の内装材、外装材又は表層材として本考案に係る化粧鋼板を用いることができる。以下においては、冷蔵庫のドアの外板（ドアシェル）に本考案に係る化粧鋼板を用いた実施形態にて本考案を説明する。
【００１４】
図１は、本考案に係る化粧鋼板１を適用した冷蔵庫２の一実施の形態を示す斜視図、図２は、図１のII-II線に沿う断面図である。本例の冷蔵庫２は、冷蔵庫本体２１と、冷蔵庫本体２１の前面に開閉可能に装着されたドア２２と、同じく冷蔵庫本体２１の前面に引き出し可能に装着された引出収納部２３，２３と、を備える。本例の化粧鋼板１は、冷蔵庫本体２１の側面２１Ａや天井面２１Ｂ、ドア２２の外板面２２Ａ、引出収納部２３，２３の前面２３Ａ，２３Ａなどを構成するパネル部品として適用することができる。
【００１５】
図１に示す冷蔵庫２のドア２２は、図２の断面図に示すように、冷蔵庫２の前面を構成するアウタパネル２２１と、冷蔵庫２の内部の一面を構成するインナパネル２２２と、これらアウタパネル２２１とインナパネル２２２とで挟まれた断熱材２２３とを備える。アウタパネル２２１は、その周縁が折り曲げ加工され、インナパネル２２２と接合されているが、本例では、このアウタパネル２２１に本考案に係る化粧鋼板１が採用されている。以下、図３を参照して、冷蔵庫２のドア２１のアウタパネル２２１に適用した本考案に係る化粧鋼板１の構成について説明する。
【００１６】
図３は、図２のIII部を拡大して示す断面図であり、同図において下側が図１の冷蔵庫２の外面、上側が冷蔵庫２の内面（冷蔵庫２の室内）に相当する。図３に示す本例の化粧鋼板１は、化粧鋼板１の基材を構成する鋼板１１と、取付対象物、すなわち図１の冷蔵庫２であれば外面側の主面（図３の下面）に設けられためっき層１２と、めっき層１２の表面に設けられた透光性を有する樹脂層１３と、樹脂層１３の表面に設けられた透光性を有する接着剤層１４と、接着剤層１４の表面に設けられた透光性を有するフィルム層１５と、フィルム層１５の表面に設けられた樹脂からなる保護層１６と、を備える。また、図３に示す本例の化粧鋼板１は、鋼板１１の他方の主面（図３の上面）に設けられた裏面めっき層１７と、裏面めっき層１７の表面に設けられた裏面樹脂層１８と、を備える。なお、めっき層１２の表面に設けられた透光性を有する樹脂層１３は省略する構成とすることもできる。
【００１７】
本例の鋼板１１としては、特に限定されず、冷延鋼板や熱延鋼板など通常の鋼板を用いることができる。
【００１８】
めっき層１２としては、特に限定されず、亜鉛系、錫系又はニッケル系のめっき材料からなるめっき層を例示することができる。すなわち、鋼板１１に、溶融亜鉛めっきや電気亜鉛めっきにより亜鉛めっき層１２を形成したり、溶融Ｓｎめっきや電気ＳｎめっきによりＳｎめっき層１２を形成したり、または電気ＮｉめっきによりＮｉめっき層１２を形成したりすることでめっき層１２を得ることができる。なお、めっき層１２上にクロメート処理等の化成処理を施してもよい。
【００１９】
本例のめっき層１２の表面は、ヘアライン加工が施されている。すなわち、上述しためっき処理によりめっき層１２を形成したのち、研磨または粗度目を有する圧延ロールによる圧延によりめっき層１２の表面に粗度を付与し、これにより外観にヘアラインを形成する。これに代えて又はこれに加えて、めっき処理をする前に、鋼板１１の表面を研磨または粗度目を有する圧延ロールによる圧延により粗度を付与し、これに上記の手法でめっき層１２を設けて、外観にヘアラインを有するようにしてもよい。
【００２０】
本例のめっき層１２の表面に付与するヘアラインの表面粗度は、ヘアラインの延在方向に対する直角方向の表面粗さＲａが０．１〜１．０μｍであることが好ましい。ヘアラインの向きは、鋼板の長手方向に平行なもの、またはヘアラインが直線ではなく、曲線のものであってもよい。いわゆるステンレス鋼材の外観を思わせる外観を有していればよい。
【００２１】
本例の透光性を有する樹脂層１３は、アクリル塗料、ポリエステル塗料又はウレタン塗料などの各種塗料をめっき層１２の表面に塗布して形成することができる。本例の樹脂層１３は、光を透過して下層のヘアラインを有するめっき層１２が視認できれば、無色であっても着色されていてもよい。なお、この透光性を有する樹脂層１３は省略する構成とすることもできる。
【００２２】
本例の透光性を有する接着剤層１４は、アクリル接着剤、ポリエステル接着剤又はウレタン接着剤などの各種接着剤を樹脂層１３の表面及び／又はフィルム層を構成するフィルムの表面に塗布して形成することができる。本例の接着層１４は、光を透過して下層のヘアラインを有するめっき層１２が視認できれば、無色であっても着色されていてもよい。
【００２３】
本例の透光性を有するフィルム層１５は、ポリエチレンテレフタレート製フィルム、アクリル製フィルム、ポリブチレンテレフタレート製フィルム又は塩化ビニル製フィルムなどの各種樹脂フィルムを、上述した接着剤層１４により樹脂層１３に接着することで構成することができる。すなわち、フィルム接着層１４を構成する接着剤を樹脂層１３の表面に塗布した後に、１００℃〜３００℃程度（好ましくは１８０〜２５０℃）に加熱し、その後フィルム層１５を構成するフィルムを積層し、その後ラミネートロールを通過させることで、フィルムを樹脂層に積層し接着することができる。
【００２４】
本例のフィルム層１５は、光を透過して下層のヘアラインを有するめっき層１２が視認できれば、無色であっても着色されていてもよい。フィルムを着色する場合には、フィルム表面に印刷を施したり、フィルムを成形する原材料に着色顔料を添加したりする。また、化粧鋼板１の外観をマット調にするために、粒子を含有する樹脂を用いてもよい。
【００２５】
本例のフィルム層１５に用いられるフィルムは、破断伸度が１０％以上であることが好ましい。破断伸度が１０％未満であると、化粧鋼板１の加工時にフィルムの白化現象が生じるおそれがある。したがって、破断伸度が１０％以上のフィルムを用いてフィルム層１５を形成することで加工時の白化現象を抑制することができる。
【００２６】
本例のフィルム層１５の厚さは、１２μｍ〜１５０μｍであることが好ましい。１２μｍ未満であると耐食性が不充分となる。
【００２７】
本例の保護層１６は、紫外線硬化樹脂、熱硬化樹又は２液硬化樹脂などの各種樹脂をフィルム層１６の表面に塗布し、この樹脂を硬化させることで設けることができる。本例の保護層１６は、化粧鋼板１の表面に硬さ、耐汚れ性、耐傷つき性を付与する等の目的に応じて設ければよく、用途によっては省略してもよい。本例の保護層１６は、光を透過して下層のヘアラインを有するめっき層１２が視認できれば、無色であっても着色されていてもよい。また、外観をマット調にするために、粒子を含有する樹脂を用いてもよい。
【００２８】
本例の化粧鋼板１の基材を構成する鋼板１１の他方の主面（図３の上面）には、裏面めっき層１７と、裏面樹脂層１８を必要に応じて設けることができる。これら裏面めっき層１７及び裏面樹脂層１８は、基材を構成する鋼板１１が錆びるのを防止するために設けるものであるから、用途によっては省略してもよい。
【００２９】
本例の裏面めっき層１７は、めっき層１２と同じめっきを用いることができる。また、裏面樹脂層１８は、塗膜でもフィルムでもよい。
【００３０】
以上のとおり、上述した実施の形態に係る化粧鋼板１によれば、従来のクリア塗膜に代えて透光性を有するフィルム層１５を有するので化粧鋼板１の加工時の白化現象の発生が抑制される。この結果、安価で意匠性が高く、しかも艶感のある化粧鋼板を提供することができる。
【符号の説明】
【００３１】
１…化粧鋼板
１１…鋼板
１２…めっき層
１３…樹脂層
１４…接着剤層
１５…フィルム層
１６…保護層
１７…裏面めっき層
１８…裏面樹脂層
２…冷蔵庫
２１…冷蔵庫本体
２２…ドア
２２１…アウタパネル
２２２…インナパネル
２２３…断熱材
２３…引出収納部
【図１】
0003192959.tif 000003
【図２】
0003192959.tif 000004
【図３】
0003192959.tif 000005